(57)【要約】  a)銅イオン、b)銅イオンを金属銅に還元するのに適した少なくとも1つの還元剤、及びc)銅イオン用の少なくとも1つの錯化剤を含む、銅又は銅合金層を基板の表面上に析出させるための無電解銅めっき浴であって、d)式(1):2021527166.tif 000018(式中、Z1及びZ2は独立して、水素、カルボン酸基、カルボキシレート基、スルホン酸基、スルホネート基、カルボキサミド基、ニトリル基、ニトロ基、置換又は無置換トリアルキルアンモニウム基、置換又は無置換2-カルボキシビニル基、置換又は無置換2-ビニルカルボキシレート基、置換又は無置換2-(トリアルキルアンモニウム)ビニル基、置換又は無置換ヒドロキサム酸基、及び置換又は無置換オキシム基からなる群から選択され、但し、Z1及びZ2のうち少なくとも1つは、水素ではなく、R1、R2、R3及びR4は、下記の通りに定義され:i. R1、R2、R3及びR4は水素であるか、又はii. R1はR2とともに、置換又は無置換芳香環部分を形成しており、R3及びR4は水素であるか、又はiii. R3はR4とともに、置換又は無置換芳香環部分を形成しており、R1及びR2は水素であるか、又はiv. R1はR2とともに、並びにR3はR4とともに、それぞれ、置換又は無置換芳香環部分を形成している)による少なくとも1つの化合物を更に含むことを特徴とする、無電解銅めっき浴。本発明は更に、少なくとも銅又は銅合金層を基板の表面上に析出させる方法、層系及び本発明の無電解銅めっき浴を提供するための部品キットに関する。
2021527166.tif 000002
【特許請求の範囲】
【請求項１】
ａ）銅イオン、
ｂ）銅イオンを金属銅に還元するのに適した少なくとも１つの還元剤、及び
ｃ）銅イオン用の少なくとも１つの錯化剤
を含む、銅又は銅合金層を基板の表面上に析出させるための無電解銅めっき浴であって、
ｄ）式（１）：
【化１】
2021527166.tif 000016
（式中、
Ｚ１及びＺ２は独立して、水素、カルボン酸基、カルボキシレート基、スルホン酸基、スルホネート基、置換又は無置換カルボキサミド基、ニトリル基、ニトロ基、置換又は無置換トリアルキルアンモニウム基、置換又は無置換２−カルボキシビニル基、置換又は無置換２−ビニルカルボキシレート基、置換又は無置換２−（トリアルキルアンモニウム）ビニル基、置換又は無置換ヒドロキサム酸基、及び置換又は無置換オキシム基からなる群から選択され、但し、Ｚ１及びＺ２のうち少なくとも１つは、水素ではなく、
Ｒ１、Ｒ２、Ｒ３及びＲ４は、下記の通りに定義され：
ｉ．  Ｒ１、Ｒ２、Ｒ３及びＲ４は水素であるか、又は
ｉｉ．  Ｒ１はＲ２とともに、置換又は無置換芳香環部分を形成しており、Ｒ３及びＲ４は水素であるか、又は
ｉｉｉ．  Ｒ３はＲ４とともに、置換又は無置換芳香環部分を形成しており、Ｒ１及びＲ２は水素であるか、又は
ｉｖ．  Ｒ１はＲ２とともに、並びにＲ３はＲ４とともに、それぞれ、置換又は無置換芳香環部分を形成している）
による少なくとも１つの化合物
を含むことを特徴とする、無電解銅めっき浴。
【請求項２】
Ｚ１及びＺ２が独立して、水素、カルボン酸基、カルボキシレート基、スルホン酸基、スルホネート基、ニトリル基、ニトロ基、置換又は無置換トリアルキルアンモニウム基、置換又は無置換２−カルボキシビニル基、及び置換又は無置換２−（トリアルキルアンモニウム）ビニル基からなる群から選択される、請求項１に記載の無電解銅めっき浴。
【請求項３】
Ｚ１及びＺ２が独立して、水素、カルボン酸基、カルボキシレート基、スルホン酸基、スルホネート基、置換又は無置換トリアルキルアンモニウム基、置換又は無置換２−カルボキシビニル基、及び置換又は無置換２−（トリアルキルアンモニウム）ビニル基からなる群から選択される、請求項２に記載の無電解銅めっき浴。
【請求項４】
Ｚ１及びＺ２が独立して、水素、カルボン酸基、カルボキシレート基、スルホン酸基、及びスルホネート基からなる群から選択される、請求項３に記載の無電解銅めっき浴。
【請求項５】
Ｚ１及びＺ２が独立して、水素、カルボン酸基及びカルボキシレート基からなる群から選択される、請求項４に記載の無電解銅めっき浴。
【請求項６】
Ｚ１とＺ２が同じである、請求項１から５のいずれか一項に記載の無電解銅めっき浴。
【請求項７】
Ｚ１もＺ２も水素ではない、請求項１から６のいずれか一項に記載の無電解銅めっき浴。
【請求項８】
Ｒ１、Ｒ２、Ｒ３及びＲ４が水素である、請求項１から７のいずれか一項に記載の無電解銅めっき浴。
【請求項９】
式（１）による少なくとも１つの化合物の濃度が、１．０＊１０−６ｍｏｌ／Ｌ〜５．０＊１０−３ｍｏｌ／Ｌの範囲である、請求項１から８のいずれか一項に記載の無電解銅めっき浴。
【請求項１０】
式（１）による少なくとも１つの化合物の濃度が、４．０＊１０−６ｍｏｌ／Ｌ〜４＊１０−３ｍｏｌ／Ｌの範囲である、請求項９に記載の無電解銅めっき浴。
【請求項１１】
式（１）による少なくとも１つの化合物の濃度が、２．０＊１０−５ｍｏｌ／Ｌ〜６．５＊１０−４ｍｏｌ／Ｌの範囲である、請求項１０に記載の無電解銅めっき浴。
【請求項１２】
少なくとも銅又は銅合金層を基板の表面上に析出させる方法であって、以下の方法工程：
（ｉ）表面を有する基板を用意する工程と、
（ｉｉ）基板の表面の少なくとも一部を、請求項１から１１のいずれか一項に記載の無電解銅めっき浴と接触させる工程と
をこの順序で含み、それにより、銅又は銅合金層を基板の表面の少なくとも一部上に析出させる、方法。
【請求項１３】
方法工程（ｉｉ）の後に、下記の通りに定義される更なる方法工程（ｉｉｉ）：
（ｉｉｉ）銅又は銅合金層を、電解銅めっき浴から析出させる工程
が含まれる、請求項１２に記載の少なくとも銅又は銅合金層を基板の表面上に析出させる方法。
【請求項１４】
−  表面を有する基板と、
−  基板の表面上の、請求項１から１１のいずれか一項に記載の無電解銅めっき浴から析出された銅又は銅合金層と、
−  好ましくは、無電解銅めっき浴から析出された前記銅又は銅合金層の上の、電解銅めっき浴から析出された銅又は銅合金層と
を含む層系。
【請求項１５】
請求項１から１１のいずれか一項に記載の無電解銅めっき浴を提供するための部品キットであって、下記部品Ａ）〜Ｄ）：
Ａ）銅イオンを含む溶液と、
Ｂ）銅イオンを金属銅に還元するのに適した少なくとも１つの還元剤を含む溶液と、
Ｃ）銅イオン用の少なくとも１つの錯化剤を含む溶液と、
Ｄ）式（１）：
【化２】
2021527166.tif 000017
（式中、
Ｚ１及びＺ２は独立して、水素、カルボン酸基、カルボキシレート基、スルホン酸基、スルホネート基、置換又は無置換カルボキサミド基、ニトリル基、ニトロ基、置換又は無置換トリアルキルアンモニウム基、置換又は無置換２−カルボキシビニル基、置換又は無置換２−ビニルカルボキシレート基、置換又は無置換２−（トリアルキルアンモニウム）ビニル基、置換又は無置換ヒドロキサム酸基、及び置換又は無置換オキシム基からなる群から選択され、但し、Ｚ１及びＺ２のうち少なくとも１つは、水素ではなく、
Ｒ１、Ｒ２、Ｒ３及びＲ４は、下記の通りに定義され：
ｉ．  Ｒ１、Ｒ２、Ｒ３及びＲ４は水素であるか、又は
ｉｉ．  Ｒ１はＲ２とともに、置換又は無置換芳香環部分を形成しており、Ｒ３及びＲ４は水素であるか、又は
ｉｉｉ．  Ｒ３はＲ４とともに、置換又は無置換芳香環部分を形成しており、Ｒ１及びＲ２は水素であるか、又は
ｉｖ．  Ｒ１はＲ２とともに、並びにＲ３はＲ４とともに、それぞれ、置換又は無置換芳香環部分を形成している）
による少なくとも１つの化合物を含む溶液と
を含む、部品キット。
【発明の詳細な説明】
【技術分野】
【０００１】
本発明は、少なくとも銅又は銅合金層を基板の表面上に析出させるための無電解銅めっき浴、前記無電解めっき浴を利用して、少なくとも銅又は銅合金層を基板の表面上に析出させる方法、本発明の無電解銅めっき浴から析出された銅又は銅合金層を含む層系、及び本発明の無電解銅めっき浴を提供するための部品キットに関する。
【背景技術】
【０００２】
表面上への金属層の湿式化学析出は、当該技術分野において長い伝統を有する。この湿式化学析出は、金属の電解めっき又は無電解めっきを用いて達成され得る。これらの方法は、エレクトロニクス産業において重要性が高く、数ある用途の中でも特に、プリント回路基板、半導体デバイス及び類似の物品の製造で使用される。これに関連して最も重要な金属は銅であり、その理由は、前記物品において回路網を形成する導電線のビルドアップに銅が使用されるためである。
【０００３】
金属の湿式化学析出は、電解めっきプロセスに及び無電解めっきプロセスに大まかに分けることができる。無電解めっきは、電子の外部供給の補助なしで金属の連続膜の制御された自己触媒的析出である。それに反して、電解めっきは、電子のかかる外部供給を必要とする。非金属表面は、表面を、析出にとって受容性又は触媒的にさせるように前処理され得る。表面の全て又は選択部分は全て、適切に前処理され得る。無電解銅めっき浴の主な成分は、銅塩、錯化剤、還元剤、及び任意選択の成分として、例えば安定化剤である。錯化剤（当該技術分野では、キレート剤とも呼ばれる）を使用して、析出される金属をキレートして、金属が、溶液から沈殿する（即ち、水酸化物等として）のを防ぐ。キレート剤は、金属を、金属イオンをその金属形態へと変換する還元剤に利用可能にさせる。金属析出の更なる形態は、浸漬めっきである。浸漬めっきは、電子の外部供給の補助なしの、また化学的還元剤を伴わない金属の別の析出である。そのメカニズムは、ベースとなる基板由来の金属を、浸漬めっき溶液中に存在する金属イオンで置換することによるものである。このメカニズムに起因して、析出されるべき金属よりも稀でない金属層上に、極めて薄い金属層が得られ得る。本発明の文脈において、無電解めっきは、化学的還元剤（本明細書中では「還元剤」と称する）を用いた自己触媒的析出と理解されるべきである。
【０００４】
これらのめっき技法は、何十年にもわたって使用されてきたにもかかわらず、解決されていない技術的な課題が、依然として多く存在している。まず無電解めっきプロセスによって銅又は銅合金層を形成させること、続く電解銅めっきによる前記層の肥厚は、当該技術分野における一般的な手順である。本発明者らは、無電解銅又は銅合金層上のその次に形成される電解銅又は銅合金層の特性が、主に後者によって影響されることを見出した。無電解銅めっきの技術分野において解決されていない課題の１つは、（機械的応力の印加時に）破裂及び破損の傾向をあまり示さない高い光沢を有する析出物の形成である。更に、その次に形成される電解層（無電解的に析出された銅又は銅合金層上の）が、破裂又は破損に対して高い機械的安定性を有し、高い光沢を示すことは、非常に興味深く、いまだ満足いくにようには解決されていない。可撓性材料が基板として使用される場合、これは更に目立ち、材料が曲がっていると、機械的応力は銅線に迅速に伝達される。従来技術の溶液から形成された多くの銅又は銅合金層は、乏しい機械的可撓性を示し、機械的応力に付されると非常に速やかに破損して、かかる損傷した層を含有する完成品を機能不全にさせる可能性がある。
【０００５】
上記で概説する問題とも関係がある別の態様は、めっき浴中の安定化剤（当該技術分野では、安定剤とも称される）に関する。安定化剤は、バルク溶液中の望ましくないプレートアウト（ｐｌａｔｅ−ｏｕｔ）（「アウトプレーティング」とも呼ばれる）に対して、めっき浴を安定化する化合物である。「プレートアウト」という用語は、例えば、反応容器の底又は他の表面上での、銅の望ましくない析出又は制御されていない析出を意味する。概して、安定化剤を有さない無電解銅めっき浴は、十分な安定性に欠如し、かかる安定化されていない浴から得られる銅層は非常に光沢があり得るが、それらは、非常に迅速に機能不全になるため、商業的に使用することができない。多くの安定化剤が、当該技術分野において無電解銅めっき浴に関して既知である一方で、多くの安定化剤は全て、或る特定の望ましくない副作用を有する。例えば、深刻な健康問題及び環境問題は、チオ尿素及びその誘導体並びにシアン化合物に起因すると考えられる。多くの窒素含有安定化剤は、非常に小さな作業濃度枠を考慮に入れており、それにより多くの窒素含有安定化剤を使用するのが困難となり、より一層不都合なことには、特に浴の十分な寿命を可能にするような浴中の濃度で使用される場合、多くの窒素含有安定化剤は、銅又は銅合金層（無電解的に析出された銅又は銅合金、及び最初に記載したものの上に形成される、その次に適用される電解銅又は銅合金層の両方）の光沢及び滑らかさを低減させる傾向にある。これは、多くの理由でエレクトロニクス産業では非常に問題である。幾つかを挙げると、製造プロセスで使用される自動光学検査は、非常に光沢のある銅層に合わせられている。したがって、製造プロセスで使用される自動光学検査は、銅又は銅合金層が非常に光沢がない場合にスクラップ生産をもたらす可能性があるか、又は検査システムの非常に面倒な適応が、その都度必要とされ得る。更に、光沢のない表面は、弱い表面分布、積層後の剥離欠陥、及びフォトリソグラフィーによる構造化後のショートをもたらす可能性があるため、滑らかな層が望ましい。これは、生産収率を劇的に低減させ得る。これらの理由で、無電解銅めっき浴に新たな安定化剤が必要される。
【０００６】
米国特許出願公開第２００４／０１５４９２９号明細書は、無電解銅の析出めっき速度を改善する方法及び組成物を開示している。この組成物は、銅イオン、Ｃｕ＋＋イオン用の錯化剤、Ｃｕ＋イオン用の錯化剤、銅イオンを金属銅及び水酸化物イオンに少なくともｐＨ  １０へと還元することが可能な還元剤を含む。
【０００７】
米国特許出願公開第２００５／０１７５７８０号明細書号は、電荷移動反応による銀析出用の酸性溶液、及び電荷移動反応による金属表面上での銀層析出方法、具体的には、プリント回路基板及び他の回路キャリアを製造する方法を指す。この溶液は、銀イオン及び少なくとも１つのＣｕ（Ｉ）錯化剤を含む。
【０００８】
米国特許第７，２９７，１９０号明細書は、水性銅塩成分、水性コバルト塩成分、ポリアミンベースの錯化剤、化学的光沢剤（ｂｒｉｇｈｔｅｎｅｒ）成分、ハロゲン化物成分、及び無電解めっき溶液を酸性にさせるのに十分な量のｐＨ調整物質を含む無電解銅めっき溶液を指す。
【先行技術文献】
【特許文献】
【０００９】
【特許文献１】米国特許出願公開第２００４／０１５４９２９号明細書
【特許文献２】米国特許出願公開第２００５／０１７５７８０号明細書
【特許文献３】米国特許第７，２９７，１９０号明細書
【特許文献４】米国特許第７，２２０，２９６号明細書
【特許文献５】国際公開第２０１４／１５４７０２号
【特許文献６】欧州特許第３０３４８５０号明細書
【特許文献７】米国特許第４，６１７，２０５号明細書
【特許文献８】米国特許出願公開第２００８／０２２３２５３号明細書
【特許文献９】欧州特許第２  ００９  １４２号明細書
【特許文献１０】欧州特許第１  ００１  ０５２号明細書
【特許文献１１】欧州特許許第４，６２９，６３６号明細書
【特許文献１２】米国特許出願公開第２０１２／０２１３９１４号明細書
【特許文献１３】国際公開第２０１７／０３７０４０号
【特許文献１４】米国特許出願公開第２００８／００３８４５０号明細書
【特許文献１５】国際公開第２０１３／０５０３３２号
【非特許文献】
【００１０】
【非特許文献１】ＡＳＭ  Ｈａｎｄｂｏｏｋ，  Ｖｏｌ．  ５：  Ｓｕｒｆａｃｅ  Ｅｎｇｉｎｅｅｒｉｎｇ、３１１〜３１２頁
【発明の概要】
【発明が解決しようとする課題】
【００１１】
したがって、本発明の目的は、従来技術分野の欠点を克服することである。
【００１２】
本発明の基礎となる別の目的は、改善された安定化剤を含む無電解銅めっき浴を提供することである。
【００１３】
本発明の更に別の目的は、光沢のある銅又は銅合金層を可能にする無電解銅めっき浴を提供することである。一態様において、この光沢要件はまた、無電解浴からの層上の電解的に析出された銅又は銅合金層にも当てはまる。
【００１４】
本発明の更なる目的は、例えば、アウトプレーティング等の望ましくない分解に対して、十分な寿命を有する無電解銅めっき浴を提供することである。十部な寿命は、好ましくは、この状況では、めっき浴が少なくとも７日間安定かつ機能的である（即ち、めっき目的に適している）ことを意味する。
【００１５】
本発明の更なる目的は、ベースとなる基板への十分な接着を有する銅又は銅合金層を可能にする無電解銅めっき浴を提供することである。
【課題を解決するための手段】
【００１６】
本発明の基礎となる目的は、
ａ）銅イオン、
ｂ）銅イオンを金属銅に還元するのに適した少なくとも１つの還元剤、及び
ｃ）銅イオン用の少なくとも１つの錯化剤
を含む、銅又は銅合金層を基板の表面上に析出させるための本発明による無電解銅めっき浴であって、
ｄ）式（１）：
【００１７】
【化１】
2021527166.tif 000003
【００１８】
（式中、
Ｚ１及びＺ２は独立して、水素、カルボン酸基、カルボキシレート基、スルホン酸基、スルホネート基、置換又は無置換カルボキサミド基、ニトリル基、ニトロ基、置換又は無置換トリアルキルアンモニウム基、置換又は無置換２−カルボキシビニル基、置換又は無置換２−ビニルカルボキシレート基、置換又は無置換２−（トリアルキルアンモニウム）ビニル基、置換又は無置換ヒドロキサム酸基、及び置換又は無置換オキシム基からなる群から選択され、但し、Ｚ１及びＺ２のうち少なくとも１つは、水素ではなく、
Ｒ１、Ｒ２、Ｒ３及びＲ４は、下記の通りに定義され：
ｉ．  Ｒ１、Ｒ２、Ｒ３及びＲ４は水素であるか、又は
ｉｉ．  Ｒ１はＲ２とともに、置換又は無置換芳香環部分を形成しており、Ｒ３及びＲ４は水素であるか、又は
ｉｉｉ．  Ｒ３はＲ４とともに、置換又は無置換芳香環部分を形成しており、Ｒ１及びＲ２は水素であるか、又は
ｉｖ．  Ｒ１はＲ２とともに、並びにＲ３はＲ４とともに、それぞれ、置換又は無置換芳香環部分を形成している）
による少なくとも１つの化合物
を含むことを特徴とする、無電解銅めっき浴
である、本発明の第１の態様によって解決される。
【００１９】
本発明の基礎となる目的は、本発明による、少なくとも銅又は銅合金層を基板の表面上に析出させる方法であって、以下の方法工程：
（ｉ）表面を有する基板を用意する工程と、
（ｉｉ）基板の表面の少なくとも一部を、本発明の無電解銅めっき浴と接触させる工程と
をこの順序で含み、それにより、銅又は銅合金層を基板の表面の少なくとも一部上に析出させる、方法である本発明の第２の態様によって更に解決される。
【００２０】
第３の態様において、本発明は、方法工程（ｉｉ）の後に、下記の通りに定義される更なる方法工程（ｉｉｉ）：
（ｉｉｉ）銅又は銅合金層を、電解銅めっき浴から析出させる工程
が含まれる、本発明の好ましい方法（請求項１３に記載の通り）に関する。
【００２１】
第４の態様において、本発明は、請求項１４に記載の層系に関する。
【００２２】
第５の態様において、本発明は、請求項１５に記載の本発明の無電解銅めっき浴を提供するための部品キットに関する。
【００２３】
本発明の好ましい実施形態は、更なる従属請求項において、また以下で本明細書中に記載される。
【発明を実施するための形態】
【００２４】
パーセントは、本明細書全体にわたって、別記しない限り、質量パーセント（ｗｔ％）である。本明細書中に付与する濃度は、別記しない限り、溶液／組成物全体の容量又は質量を指す。「析出」及び「めっき」という用語は、本明細書中で交換可能に使用される。また、「層」及び「析出物」もまた、本明細書中で同義的に使用される。「置換」及び「官能基化」という用語は、本明細書中で交換可能に使用される。
【００２５】
本発明による「アルキル基」という用語は、環状及び／又は非環状構造要素を含む分岐状又は未分岐状アルキル基を含み、ここで、アルキル基の環状構造要素は、必然的に少なくとも３つの炭素原子を要する。本明細書中及び特許請求の範囲におけるＣ１〜ＣＸアルキル基は、１個〜Ｘ個の炭素原子を有するアルキル基を指す（Ｘは、整数である）。例えば、Ｃ１〜Ｃ８アルキル基として、特に、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ｔｅｒｔ−ペンチル、ｎｅｏ−ペンチル、ヘキシル、ヘプチル及びオクチルが挙げられる。置換アルキル基は、理論上、少なくとも１つの水素を、官能基で置き換えることによって得られ得る。別記しない限り、アルキル基は、好ましくは、水中でのそれらの改善された溶解度により、置換又は無置換Ｃ１〜Ｃ８アルキル基から、より好ましくは置換又は無置換Ｃ１〜Ｃ４アルキル基から選択される。
【００２６】
本発明による「アリール基」という用語は、環形状の芳香族炭化水素残基、例えば、フェニル又はナフチルを指し、ここで、個々の環炭素原子は、例えばベンゾチアゾリルで見られるように、Ｎ、Ｏ及び／又はＳで置換され得る。更に、アリール基は、任意選択で、その都度水素原子を官能基で置き換えることによって置換される。Ｃ５〜ＣＸアリール基という用語は、環形状の芳香族基において５個〜Ｘ個の炭素原子を有するアリール基（ここで、１個又は複数の炭素原子は、任意選択で、Ｎ、Ｏ及び／又はＳで置き換えられ（５個〜Ｘ個の数を変更せずに）、Ｘは整数である）を指す。別記しない限り、アリール基は、好ましくは、水中でのそれらの改善された溶解度により、置換又は無置換Ｃ５〜Ｃ１０アリール基から、より好ましくは置換又は無置換Ｃ５〜Ｃ６アリール基から選択される。必然的に、Ｃ５−アリール基は、少なくとも１つの炭素原子の、窒素、硫黄又は酸素等の電子を供与することが可能なヘテロ原子による置き換えを要する。
【００２７】
本発明による「アルキル基とアリール基の組合せ」という用語は、少なくとも１つのアルキル基及び少なくとも１つのアリール基を含む部分、例えば、トリル（−Ｃ６Ｈ４−ＣＨ３）及びベンジル（−ＣＨ２−Ｃ６Ｈ５）を指す。
【００２８】
別記しない限り、上記で定義される基は、置換又は無置換である。置換基としての官能基は、好ましくは、水等の極性溶媒中での関連化合物の溶解度を改善させるように、オキソ（＝Ｏ）、ヒドロキシル（−ＯＨ）、アミノ（−ＮＨ２）、カルボニル（−ＣＨＯ）及びカルボキシル（−ＣＯ２Ｈ）からなる群から選択され、置換基は、より好ましくはヒドロキシルである。本発明の一実施形態において、基は、以下で別記しない限り、無置換であることが好ましい。オキソは、通常エーテル部分の酸素原子である（したがって、２つの炭素原子間に配置される）オキシ（−Ｏ−）に対する誤りではない。
【００２９】
１つよりも多い置換基が、或る特定の基から選択されるべきである場合、置換基はそれぞれ、本明細書中で別記しない限り、互いに独立して選択される。以下で記載する実施形態は、これが技術的に実現不可能でない限り、又は具体的に排除されない限り、制限なく組み合わせることができる。本発明の一態様に関して記載される好ましい実施形態は、本明細書中で別記しない限り、本発明の他の態様全てに準用可能である。
【００３０】
本発明の無電解銅めっき浴は、銅イオンを含む。銅イオンは、水溶液等の液体媒質中に銅イオンを遊離するのに適した任意の（水溶性）銅塩又は（水溶性）銅化合物によって、本発明の無電解銅めっき浴中に含まれ得る。好ましくは、銅イオンは、硫酸銅、塩化銅、硝酸銅、酢酸銅、メタンスルホン酸銅（（ＣＨ３Ｏ３Ｓ）２Ｃｕ）、上述のいずれかの１つ又は複数の水和物又は上述の混合物として添加される。本発明の無電解銅めっき浴中の銅イオンの濃度は、好ましくは、０．１ｇ／Ｌ〜２０ｇ／Ｌ、より好ましくは１ｇ／Ｌ〜１０ｇ／Ｌ、更に好ましくは２ｇ／Ｌ〜５ｇ／Ｌの範囲である。
【００３１】
本発明の無電解銅めっき浴は、銅イオンを金属銅に還元するのに適した少なくとも１つの還元剤を含む。したがって、前記少なくとも１つの還元剤は、本発明の無電解銅めっき浴中に存在する銅（Ｉ）イオン及び／又は銅（ＩＩ）イオンを、元素銅に変換することが可能である。還元剤は、好ましくは、ホルムアルデヒド；パラホルムアルデヒド；グリオキシル酸；グリオキシル酸の供給源；ジメチルアミノボラン等のアミノボラン類；ＮａＢＨ４、ＫＢＨ４等のアルカリ水素化ホウ素類；ヒドラジン；多糖類；グルコース等の糖類；次亜リン酸；グリコール酸；ギ酸、アスコルビン酸、上述のいずれかの塩及び混合物からなる群から選択される。本発明の無電解銅めっき浴が、１つよりも多い還元剤を含有する場合、更なる還元剤が、還元剤として作用するが、単独の還元剤として使用することができないことが好適である（米国特許第７，２２０，２９６号明細書の欄４の２０行目〜４３行目及び５４行目〜６２行目）。かかる更なる還元剤は、この意味では「エンハンサー」とも呼ばれる。
【００３２】
「グリオキシル酸の供給源」という用語は、グルオキシル酸及び水溶液等の液体媒質中でグリオキシル酸に変換され得る化合物全てを包含する。水溶液中では、酸を含有するアルデヒドは、その水和物と平衡状態にある。グリオキシル酸の適切な供給源は、ジクロロ酢酸等のジハロ酢酸であり、それは、水性媒質等の液体媒質中で、グリオキシル酸の水和物へと加水分解する。グリオキシル酸の代替的な供給源は、亜硫酸水素塩付加物である。亜硫酸水素塩付加物は、組成物に添加され得るか、又はインサイツで形成され得る。亜硫酸水素塩付加物は、グリオキシレート及び亜硫酸水素塩、亜硫酸塩又はメタ重亜硫酸塩のいずれかから作製され得る。
【００３３】
本発明の無電解銅めっき浴における少なくとも１つの還元剤の濃度は、好ましくは、０．０２ｍｏｌ／Ｌ〜０．３ｍｏｌ／Ｌ、より好ましくは０．０５４ｍｏｌ／Ｌ〜０．２ｍｏｌ／Ｌ、更に好ましくは０．１ｍｏｌ／Ｌ〜０．２ｍｏｌ／Ｌの範囲である。１つよりも多い還元剤が、本発明の無電解銅めっき浴中に含まれる場合、還元剤全ての濃度の合計は、上記範囲内である。
【００３４】
本発明の無電解銅めっき浴は、銅イオン用の少なくとも１つの錯化剤を含む。かかる錯化剤は、場合によっては、当該技術分野においてキレート剤と称される。少なくとも１つの錯化剤は、本発明の無電解銅めっき浴中に存在する銅（Ｉ）イオン及び／又は銅（ＩＩ）イオンと配位化合物を形成することが可能である。好適な錯化剤は、キシリトール、マンニトール及びソルビトール等の糖アルコール類；トリエタノールアミン等のアルカノールアミン類；乳酸、クエン酸及び酒石酸等のヒドロキシカルボン酸類；アミノトリス（メチルホスホン酸）等のアミノホスホン酸類及びアミノポリホスホン酸類；オリゴアミノモノコハク酸、エチレンジアミン−Ｎ，Ｎ’−ジコハク酸のようなオリゴアミノジコハク酸を含むポリアミノモノコハク酸、ポリアミノジコハク酸、ニトリロ三酢酸、エチレンジアミン四酢酸（ＥＤＴＡ）、Ｎ’−（２−ヒドロキシエチル）−エチレンジアミン−Ｎ，Ｎ，Ｎ’−三酢酸（ＨＥＤＴＡ）、シクロヘキサンジアミン四酢酸、ジエチレントリアミン五酢酸等のアミノポリカルボン酸類、及びテトラキス−（２−ヒドロキシプロピル）−エチレンジアミン及びＮ，Ｎ，Ｎ’，Ｎ’−テトラキス（２−ヒドロキシエチル）エチレンジアミン、上述のいずれかの塩及び混合物である。
【００３５】
少なくとも１つの錯化剤は、より好ましくは、キシリトール；酒石酸；エチレンジアミン四酢酸（ＥＤＴＡ）；Ｎ’−（２−ヒドロキシエチル）−エチレンジアミン−Ｎ，Ｎ，Ｎ’−三酢酸（ＨＥＤＴＡ）；テトラキス−（２−ヒドロキシプロピル）−エチレンジアミン；上述のいずれかの塩及び混合物からなる群から選択される。
【００３６】
本発明の無電解銅めっき中の少なくとも１つの錯化剤の濃度は、好ましくは、０．００４ｍｏｌ／Ｌ〜１．５ｍｏｌ／Ｌ、より好ましくは０．０２ｍｏｌ／Ｌ〜０．６ｍｏｌ／Ｌ、更に好ましくは０．０４ｍｏｌ／Ｌ〜０．４ｍｏｌ／Ｌの範囲である。１つよりも多い錯化剤が使用される場合、錯化剤全ての濃度は、好ましくは、上記で規定される範囲内に収まる。
【００３７】
本発明の一実施形態において、少なくとも１つの錯化剤（これは、これに関して、錯化剤全ての総量を意味する）の銅イオンに対するモル比は、１．３：１〜５：１、より好ましくは２：１〜５：１の範囲である。本発明の無電解銅めっき浴が、析出中に攪拌される、好ましくは空気等の気体で攪拌される場合に、及び／又は更なる還元剤（「エンハンサー」とも呼ばれる）が、グリオキシル酸又はホルムアルデヒド等の第１の還元剤に加えて使用される場合に、この実施形態は特に好適であり、ここで、更なる還元剤は、好ましくは、グリコール酸、次亜リン酸、又はギ酸、最も好ましくは、グリコール酸から選択される。
【００３８】
本発明の無電解銅めっき浴は、式（１）：
【００３９】
【化２】
2021527166.tif 000004
【００４０】
による少なくとも１つの化合物を含む。
【００４１】
式（１）による化合物は、環中の窒素原子に対して、それぞれ、２位及び２’位で互いに結合された２つのピリジン環を含む。式（１）による少なくとも１つの化合物は、本発明の無電解銅めっき浴中で、とりわけ安定化剤として作用する。したがって、式（１）による少なくとも１つの化合物は、浴の分解及び／又はプレートアウトの危険性を低減させることによって、浴の寿命を改善する。式（１）による少なくとも１つの化合物は更に、光沢改善剤として作用し、とりわけ無電解銅めっき浴から形成される銅又は銅合金層の光沢を改善し（例えば、他の既知の安定化剤と比較して）、また第１の上述の層上に形成される、その次に適用される電解銅又は銅合金層の光沢にも有益に影響を及ぼす。
【００４２】
本発明の更なる利点は、式（１）による化合物が低毒性を示す、又は毒性を全く示さないことである。したがって、当該技術分野における多くの既知の浴と比較して、毒性の低い無電解銅めっき浴を配合することが可能である。
【００４３】
式（１）による化合物において、Ｚ１及びＺ２は、独立して、
・水素（−Ｈ）、
・カルボン酸基（−ＣＯ２Ｈ）、
・カルボキシレート基（−ＣＯ２Ｍ１、式中、Ｍ１は、水素以外の適切な対イオン、例えば、アルカリ金属イオン、アルカリ土類金属イオンを含む金属イオン、及びアンモニウム等の遊離基形成陽イオンであり、好ましくは、Ｍ１は、アルカリ金属イオン、例えば、リチウム、ナトリウム又はカリウムである）、
・スルホン酸基（−ＳＯ３Ｈ）、
・スルホネート基（−ＳＯ３Ｍ２、式中、Ｍ２は、水素以外の適切な対イオン、例えば、アルカリ金属イオン、アルカリ土類金属イオンを含む金属イオン、及びアンモニウム等の遊離基形成陽イオンであり、好ましくは、Ｍ２は、アルカリ金属イオン、例えば、リチウム、ナトリウム又はカリウムである）、
・置換又は無置換のカルボキサミド基（
【化３】
2021527166.tif 000005
、式中、Ｒ１はそれぞれ、独立して、置換又は無置換のアルキル基又は水素、好ましくは水素である）、
・ニトリル基（−Ｃ≡Ｎ）、
・ニトロ基（−ＮＯ２）、
・置換又は無置換のトリアルキルアンモニウム基（
【化４】
2021527166.tif 000006
、式中、Ｒ２はそれぞれ、独立して、置換又は無置換のアルキル基であり、好ましくは、Ｒ２はそれぞれ、Ｃ１〜Ｃ４アルキル基であり、より好ましくは、Ｒ２はそれぞれ、Ｃ１〜Ｃ２アルキル基である）、
・置換又は無置換の２−カルボキシビニル基（−Ｃ（Ｒ３）＝Ｃ（Ｒ４）−ＣＯ２Ｈ、式中、Ｒ３及びＲ４は、独立して、置換又は無置換のアルキル基又は水素、好ましくは水素である）、
・置換又は無置換の２−ビニルカルボキシレート基（−Ｃ（Ｒ５）＝Ｃ（Ｒ６）−ＣＯ２Ｍ３、式中、Ｍ３は、水素以外の適切な対イオン、例えば、アルカリ金属イオン、アルカリ土類金属イオンを含む金属イオン、及びアンモニウム等の遊離基形成陽イオンであり、好ましくは、Ｍ３は、アルカリ金属イオン、例えば、リチウム、ナトリウム又はカリウムであり、Ｒ５及びＲ６は、独立して、置換又は無置換のアルキル基又は水素、好ましくは水素である）、
・置換又は無置換の２−（トリアルキルアンモニウム）ビニル基（
【化５】
2021527166.tif 000007
、式中、Ｒ７及びＲ８は、独立して、置換又は無置換のアルキル基又は水素、好ましくは水素であり、Ｒ９はそれぞれ、独立して、アルキル基であり、好ましくは、Ｒ９はそれぞれ、Ｃ１〜Ｃ４アルキル基であり、より好ましくは、Ｒ９はそれぞれ、Ｃ１〜Ｃ２アルキル基である）、
・置換又は無置換のヒドロキサム酸基（−Ｃ（Ｏ）−Ｎ（Ｒ１０）−ＯＨ、式中、Ｒ１０は、アルキル基、アリール基及びそれらの組合せからなる群から選択される）、及び
・置換又は無置換のオキシム基（−Ｃ（Ｒ１１）＝Ｎ−ＯＨ、式中、Ｒ１１は、水素、アルキル基、アリール基及びアルキルとアリールの組合せからなる群から選択される）
からなる群から選択され、但し、Ｚ１及びＺ２のうち少なくとも１つは、水素ではない。本発明者らは、Ｚ１及びＺ２の両方が水素である場合、銅層の光沢が損なわれて、銅でめっきされるべき基板の被覆及び浴のめっき速度が減少することを見出した（Ｔａｂｌｅ  ２（表２）〜Ｔａｂｌｅ  ４（表４）を参照）。
【００４４】
上記基の好適な置換は、とりわけ上述されている。本発明の一実施形態において、指定されている基は無置換である。
【００４５】
Ｚ１及びＺ２に関する他の理論上適用可能な残基、例えば、ハロゲン化物、アルキル基及びアルコキシ基は、無電解めっき浴のめっき速度を著しく低減させて、また形成される析出物の光沢を損なうと、本発明者らによって見出された。
【００４６】
好ましくは、Ｚ１及びＺ２は、独立して、水素、カルボン酸基、カルボキシレート基、スルホン酸基、スルホネート基、ニトリル基、ニトロ基、置換又は無置換のトリアルキルアンモニウム基、置換又は無置換の２−カルボキシビニル基、及び置換又は無置換の２−（トリアルキルアンモニウム）ビニル基からなる群から選択される。
【００４７】
より好ましくは、Ｚ１及びＺ２は、独立して、水素、カルボン酸基、カルボキシレート基、スルホン酸基、スルホネート基、置換又は無置換のトリアルキルアンモニウム基、置換又は無置換の２−カルボキシビニル基、及び置換又は無置換の２−（トリアルキルアンモニウム）ビニル基からなる群から選択される。
【００４８】
更に好ましくは、Ｚ１及びＺ２は、独立して、水素、カルボン酸基、カルボキシレート基、スルホン酸基、及びスルホネート基からなる群から選択される。
【００４９】
より一層好ましくは、Ｚ１及びＺ２は、独立して、水素、カルボン酸基及びカルボキシレート基からなる群から選択される。
【００５０】
本発明の一実施形態において、Ｚ１とＺ２は同じである。
【００５１】
本発明の一実施形態において、Ｚ１もＺ２も水素ではない。
【００５２】
Ｚ１及びＺ２を選択するための概説する優先度は、本発明の無電解銅めっき浴から直接形成される析出物及び形成される、その次に適用される電解銅又は銅合金層の両方の光沢のある析出物等の上記で概説する好ましい選択を用いる場合に、本発明の基礎となる目的が特に良好に解決されるという本発明者らの見解に基づく。更に、十分高いめっき速度を得ることができる。
【００５３】
Ｒ１、Ｒ２、Ｒ３及びＲ４は、下記の通りに定義される：
ｉ．  Ｒ１、Ｒ２、Ｒ３及びＲ４は水素であるか、又は
ｉｉ．  Ｒ１はＲ２とともに、置換又は無置換芳香環部分を形成しており、Ｒ３及びＲ４は水素であるか、又は
ｉｉｉ．  Ｒ３はＲ４とともに、置換又は無置換芳香環部分を形成しており、Ｒ１及びＲ２は水素であるか、又は
ｉｖ．  Ｒ１はＲ２とともに、並びにＲ３はＲ４とともに、それぞれ、置換又は無置換芳香環部分を形成している。
【００５４】
かかる芳香環部分は、例えば、ｏ−フェニレン（ベンゼン−１，２−ジイル）である。また、芳香環を形成する炭素原子の１つ又は複数が、酸素、窒素又は硫黄等のヘテロ原子で置換され得ることが可能である。Ｒ１、Ｒ２、Ｒ３及びＲ４に関して、ｉｉ、ｉｉｉ、又はｉｖの場合、芳香環部分は、ピリジン環の窒素原子に対して、それぞれ、５位及び６位、及び／又は５’位及び６’位において式（１）による化合物の各々のピリジン環に環化される（ａｎｎｕｌａｔｅｄ）。更に、ピリジン環はともに、窒素原子に対して、それぞれ４位及び４’位にＺ１及びＺ２を含む。
【００５５】
本発明の一実施形態において、式（１）による化合物は、式（２）：
【００５６】
【化６】
2021527166.tif 000008
【００５７】
（式中、Ｚ１及びＺ２は、先で概説した基から選択される）
によって表される。この実施形態において、式（１）による化合物は、置換又は無置換の芳香環部分を含まない（描写されるピリジン環は別とする。残基Ｒ１、Ｒ２、Ｒ３及びＲ４は全て、水素である（事例１）。
【００５８】
Ｒ１、Ｒ２、Ｒ３及びＲ４に関して、事例ｉｉ、ｉｉｉ、又はｉｖの１つにおいて、式（１）による化合物は、好ましくは、式（３ａ）〜式（３ｃ）：
【００５９】
【化７】
2021527166.tif 000009
【００６０】
（式中、Ｚ１及びＺ２は、先で概説した基から選択される）
の１つによって表され得る。
【００６１】
本発明の無電解銅めっき浴中の式（１）による少なくとも１つの化合物の濃度は、好ましくは、１．０＊１０−６ｍｏｌ／Ｌ（１μｍｏｌ／Ｌ）〜５．０＊１０−３ｍｏｌ／Ｌ（５ｍｍｏｌ／Ｌ）、より好ましくは４．０＊１０−６ｍｏｌ／Ｌ（４μｍｏｌ／Ｌ）〜４＊１０−３ｍｏｌ／Ｌ（４ｍｍｏｌ／Ｌ）、更に好ましくは２．０＊１０−５ｍｏｌ／Ｌ（２０μｍｏｌ／Ｌ）〜６．５＊１０−４ｍｏｌ／Ｌ（６５０μｍｏｌ／Ｌ）の範囲である。本発明の無電解銅めっき浴が、１つよりも多い式（１）による化合物を含む場合、式（１）による化合物全ての濃度は、上記で規定される範囲内に収まる。
【００６２】
本発明の無電解銅めっき浴のｐＨ値は、特に限定されない。本発明の無電解銅めっき浴は、好ましくは、７又はそれよりも高い、より好ましくは１１〜１４、又は１２．５〜１４、更に好ましくは１２．５〜１３．５、又は１２．８〜１３．３のｐＨ値を用いる。
【００６３】
本発明の無電解銅めっき浴は、任意選択で、更なる安定化剤（そのようなものとして作用する式（１）による化合物の他に）を含む。任意選択の更なる安定化剤は、本発明の無電解銅めっき浴の寿命を更に延ばす可能性があり、その望ましくない分解を防止するのを助長し得る。安定化剤はまた、当該技術分野において安定剤とも呼ばれる。両方の用語は、本明細書中で交換可能に使用される。銅（ＩＩ）の還元は、基板の所望の表面上のみで起こり、めっき浴中で不特定には起こらないはずである。安定化機能は、例えば、触媒毒（例えば、硫黄又は他のカルコゲン化物含有化合物）として作用する物質によって、又は銅（Ｉ）錯体を形成し、したがって、酸化銅（Ｉ）の形成を阻害する化合物によって達成され得る。好適な更なる安定化剤は、ジピリジル類（２，２’−ジピリジル、４，４’−ジピリジル）；フェナントロリン；ベンゾトリアゾール；メルカプトベンゾチアゾール；チオール類、例えばジチオスレイトール；チオエーテル類、例えば２，２−チオジエタノール；チオ尿素又はジエチルチオ尿素のようなその誘導体；ＮａＣＮ、ＫＣＮのようなシアン化物類；フェロシアン化物類、例えばＫ４［Ｆｅ（ＣＮ）６］；チオシアネート類；セレノシアネート類；ヨウ化物類；エタノールアミン類；メルカプトベンゾトリアゾール；亜硫酸塩類、例えばＮａ２Ｓ２Ｏ３；ポリアクリルアミド類、ポリアクリレート類、ポリエチレングリコール類、ポリプロピレングリコール類及びそれらのコポリマーのようなポリマー；及び上述の混合物からなる群から選択される。更に、分子酸素は多くの場合、空気の一定の流れを銅電解質に通すことによって安定化剤添加物として使用される（ＡＳＭ  Ｈａｎｄｂｏｏｋ，  Ｖｏｌ．  ５：  Ｓｕｒｆａｃｅ  Ｅｎｇｉｎｅｅｒｉｎｇ、３１１〜３１２頁）。一実施形態において、安定化剤は、主に環境上の理由及び労働衛生上の理由で、シアン化物を含まない更なる安定化剤から選択される。したがって、本発明の無電解銅めっき浴は、シアン化合物を含まないことが好ましい。適切な任意選択の安定化剤は、当該技術分野で既知であり、例えば、参照により本明細書に援用される国際公開第２０１４／１５４７０２号（８項３０行目〜９頁１４行）及び欧州特許第３０３４８５０号明細書（段落３９及び段落４０）に見出すことができる。
【００６４】
本発明の一実施形態において、本発明の無電解銅めっき浴は、上述の成分に加えて、銅イオン以外の更なる還元性金属イオンを含む。銅イオン以外の更なる還元性金属イオンは、例えば、ニッケルイオン及びコバルトイオンである。銅イオン以外の更なる還元性金属イオンは、液体媒質中にイオンを遊離させるのに適したかかる金属の（水溶性）塩又は他の（水溶性）化合物として提供され得る。好ましいニッケル塩は、塩化ニッケル、硫酸ニッケル、酢酸ニッケル、メタンスルホン酸ニッケル及び炭酸ニッケルからなる群から選択される。好ましいコバルト塩は、塩化コバルト、硫酸コバルト及びそれらの各々の水和物からなる群から選択される。銅イオン以外の更なる還元性金属イオンが、本発明の無電解銅めっき浴中に含まれる場合、銅及び更なる金属の二次的な合金（又はより高次の）が、めっきプロセスで得られる。かかる二次的な合金は、例えば、銅−ニッケル合金又は銅−コバルト合金である。銅イオンを金属銅に還元するのに適した還元剤は通常、銅イオン以外の更なる還元性金属イオンを、それらの各々の金属状態に還元することも可能である。必要であれば、当業者は、日常的な実験によって適切な剤を選択することができる。
【００６５】
本発明の無電解銅めっき浴中の銅イオン以外の更なる還元性金属イオンの濃度は、好ましくは、１ｍｇ／Ｌ〜５ｇ／Ｌ、より好ましくは１０ｍｇ／Ｌ〜２ｇ／Ｌ、更に好ましくは５０ｍｇ／Ｌ〜１ｇ／Ｌの範囲である。本発明の一実施形態において、銅イオン以外の更なる還元性金属イオンの濃度は、析出される銅合金中で０．１ｗｔ％〜２ｗｔ％の濃度の銅以外の更なる金属に達するのに十分である。１つよりも多いタイプの銅イオン以外の更なる還元性金属イオンが、本発明の無電解銅めっき浴中に含まれる場合、全てのタイプの銅イオン以外の更なる還元性金属イオンの濃度全体が、上記で規定される範囲内であることが好ましい。
【００６６】
本発明の無電解銅めっき浴は、任意選択で、例えば、界面活性剤、湿潤剤、細粒化（ｇｒａｉｎ  ｒｅｆｉｎｉｎｇ）添加物及びｐＨ緩衝液として、更なる成分を含む。かかる更なる成分は、例えば、それらの全体が参照により援用される下記の文書に記載されている：米国特許第４，６１７，２０５号明細書（特に、欄６の１７行目〜欄７の２５行目を参照）、米国特許第７，２２０，２９６号明細書（特に、欄４の６３行目〜欄６の２６行目を参照）、米国特許出願公開第２００８／０２２３２５３号明細書（特に、段落００３３及び段落００３８を参照）。
【００６７】
本発明の好ましい実施形態において、無電解銅めっき浴は、
ａ）銅イオン、
ｂ）少なくとも１つの還元剤としてのホルムアルデヒド又はグリオキシル酸、
ｃ）ポリアミノジコハク酸；ポリアミノモノコハク酸；少なくとも１つのポリアミノジコハク酸及び少なくとも１つのポリアミノモノコハク酸の混合物；酒石酸塩；キシリトール；Ｎ，Ｎ，Ｎ’，Ｎ’−テトラキス−（２−ヒドロキシプロピル）−エチレンジアミン及びＮ’−（２−ヒドロキシエチル）−エチレンジアミン−Ｎ，Ｎ，Ｎ’，Ｎ’−三酢酸の混合物；Ｎ，Ｎ，Ｎ’，Ｎ’−テトラキス−（２−ヒドロキシプロピル）−エチレンジアミン及びエチレンジアミン−四酢酸（ＥＤＴＡ）の混合物；又は少なくとも１つの錯化剤としての上述の任意の塩、
ｄ）式（１）による少なくとも１つの化合物、
及び、任意選択で、コバルトイオン、ニッケルイオン及びそれらの混合物から選択される銅イオン以外の更なる金属イオンを含む。
【００６８】
本発明の無電解銅めっき浴は、好ましくは水溶液である。「水溶液」という用語は、溶液中の溶媒である優勢な液体媒質が水であることを意味する。例えばＣ１〜Ｃ４アルコール類（例えば、メタノール、エタノール、イソプロパノール、ｎ−プロパノール、ブタノール及びその位置異性体）等のアルコール類及び水と混和性である他の極性有機液体として水と混和性である更なる液体が添加され得る。好ましくは、少なくとも９０．０ｗｔ％、より好ましくは９９．０ｗｔ％又はそれ以上の液体媒質は、その生態学的良性のために水である。
【００６９】
本発明の無電解銅めっき浴は、好適には、多くの工業目的で十分に高いめっき速度を提示する。より高いめっき速度が、或る特定の層厚を形成するのに要する時間を低減させて、とりわけコストの優位性をもたらすため、より高いめっき速度が望ましい。必要とされるめっき速度は、中でも特に、めっき浴の所望の使用及びそれが適用される産業に依存する。例えば、エレクトロニクス産業における好適な最小めっき速度は、プリント回路基板の（連続）生産に関しては（およそ）３μｍ／ｈである。
【００７０】
本発明の無電解銅めっき浴は、液体媒質中で成分全てを溶解させることによって、又は好ましくは、以下で記載する部品キットの個々の部品を混合することと、任意選択でそれを液体媒質で希釈することとによって調製され得る。
【００７１】
本発明の一態様において、本発明の無電解銅めっき浴は、銅又は銅合金層を基板の表面上に析出させるのに使用される。
【００７２】
少なくとも銅又は銅合金層を基板の表面上に析出させる本発明の方法は、方法工程（ｉ）及び方法工程（ｉｉ）を含む。工程は、所与の順序で実行されるが、必ずしもすぐ次へと連続して実行されるわけではない。指定した工程の前、間又は後に、更なる工程が含まれてもよい。
【００７３】
少なくとも銅又は銅合金層を基板の表面上に析出させる本発明の方法の工程（ｉ）において、表面を有する基板を用意する。
【００７４】
本発明の文脈で使用される基板は、好ましくは、非導電性基板、導電性基板及び上述の混合物からなる群から選択される。非導電性基板は、例えば、以下で記載されるもの等のプラスチック、ガラス、半導体ウェハー等のシリコン基板並びにエポキシ樹脂及びエポキシガラス複合材で構成されるもののような誘電基板である。プリント回路基板、チップキャリア、ＩＣ基板又は回路キャリア並びにインターコネクトデバイス及びディスプレーデバイス等のエレクトロニクス産業において使用される基板が使用されることが、より好ましい。導電性基板は、金属基板、特に銅基板である。銅基板は、例えば、圧延アニール（ｒｏｌｌｅｄ  ａｎｎｅａｌｅｄ）銅及び銅箔をもたらす様々な銅製造プロセスから得ることができる。基板は、上述の材料で作製される１つ又は複数の表面を含んでもよく、又は基板は、指定された材料からなってもよい。
【００７５】
少なくとも銅又は銅合金層を基板の表面上に析出させる本発明の方法は、プリント回路基板、チップキャリア、ＩＣ基板及び半導体ウェハー（半導体基板とも称される）又は回路キャリア及びインターコネクトデバイス（の表面）上での析出に使用されることが好ましい。特に、銅又は銅合金層を基板の表面上に析出させる本発明の方法は、プレート表面、トレンチ、ブラインドマイクロビア、スルーホールビア（スルーホール）及び類似した構造体を、先で概説した基板上で銅及びその合金でめっきするのに使用される。「スルーホールビア」又は「スルーホール」という用語は、本明細書中で使用する場合、全ての種類のスルーホールビアを包含し、シリコンウェハーにおける、いわゆる「スルーシリコンビア」を含む。トレンチ、ブラインドマイクロビア、スルーホールビア等の構造体は、本明細書中でリセス構造体と略式で命名される。
【００７６】
少なくとも銅又は銅合金層を基板の表面上に析出させる方法は、任意選択で、１つ又は複数の更なる工程（ｉ．ａ）：
（ｉ．ａ）基板を前処理する工程
を含む。
【００７７】
好ましくは、１つ又は複数の工程（ｉ．ａ）は、工程（ｉ）と工程（ｉｉ）との間で実行される。適切な前処理工程は、当該技術分野で既知であり、以下で記載されるが、例示的であり、限定的ではない。基板は場合によっては、例えばグリース、酸化生成物又はワックス残渣等の、加工処理、ヒトの接触又は環境由来の残渣で汚染されることがあることは、当業者に既知である。これらの残渣は、めっきにとって有害である場合がある。したがって、一般に、最適なめっきの結果を得るためには、そのような場合に１つ又は複数の前処理工程は好適である。適切な前処理工程は、デスミア処理、スウェラー、エッチング、還元又はクリーニング工程を包含する。これらの工程は、中でも特に、有機溶媒、界面活性剤を含む酸性又はアルカリ性水溶液、還元剤及び／又は酸化剤を用いた、或いは高反応性ガス（プラズマ加工処理）による上述の残渣の除去を含む。また、前処理された基板を得るために、上述の工程を組み合わせることも、本発明の範囲内で可能である。また、これらの前処理工程前、間又は後に、更なるすすぎ工程を含むことも可能である。場合によっては、基板の表面積を増加するために、基板の前処理において、エッチング工程が含まれる。これは一般に、基板を、硫酸のような強酸を含む水溶液及び／又は過酸化水素のような酸化剤で処理することによって、或いは水酸化カリウムのような強アルカリ性媒質及び／又は過マンガン酸カリウムのような酸化剤を使用することによって達成される。
【００７８】
本発明の無電解めっき浴と接触されるべき非導電性基板、特に、非金属表面は、当該技術分野の技能内の手段（例えば、米国特許第４，６１７，２０５号明細書、欄８に記載されるような）によって、更に前処理されて、それらを金属又は金属合金の析出にとって（より）受容性又は自己触媒的にし得る。この前処理工程は、活性化と称される。表面の全て又は選択部分が活性化され得る。銅、銀、金、パラジウム、白金、ロジウム、コバルト、ルテニウム、イリジウム、導電性ポリマー又は導電性カーボンブラック等の触媒用金属による、好ましくは触媒用金属による、より好ましくはパラジウム、ルテニウム及びコバルトの１つによる、ガラス基板、シリコン基板及びプラスチック基板等の非電導性基板のこの活性化は、工程（ｉ）と工程（ｉｉ）との間で実行される。触媒用金属によるこの活性化は一般に、分散した金属層を生じず、基板の表面上に金属スポットの島様構造を生じる。活性化内では、基板上の金属又は金属合金の析出に先立って、基板を感作させることが可能である。これは、基板の表面上への触媒用金属の吸着によって達成され得る。
【００７９】
プラスチック基板は多くの場合、活性化に先立って、酸化的処理で処理される必要があるが、必ずしも必要ではない。これらの方法もまた、当該技術分野で周知である。かかる処理の例として、基板の表面を、クロム酸、硫酸、過酸化水素、過マンガン酸塩、過ヨウ素酸塩、ビスマス酸塩、亜塩素酸塩、塩素（ｃｈｌｏｒｏｕｓ）、塩素酸塩、過塩素酸塩等のハロゲンオキソ化合物、それらの各々の塩又は各々の臭素及びヨウ素誘導体等の更なる酸化剤を含む酸性又はアルカリ性溶液で粗面化することが挙げられる。かかるエッチング溶液の例は、例えば、欧州特許第２  ００９  １４２号明細書、同第１  ００１  ０５２号明細書及び米国特許第４，６２９，６３６号において開示される。後者はまた、活性化工程を含む、プラスチック表面を前処理する方法も開示している（その明細書中の実施例Ｉ及び実施例ＩＩ）。プラスチック基板は、本発明の文脈において、好ましくは、アクリロニトリル−ブタジエン−スチレンコポリマー（ＡＢＳコポリマー）、ポリアミド（ＰＡ）、ポリカーボネート（ＰＣ）、ポリイミド（ＰＩ）、ポリエチレンテレフタレート（ＰＥＴ）、液晶ポリマー（ＬＣＰ）、環状オレフィンコポリマー（ＣＯＣ）、又は光画像形成可能な誘電体用に作製されたプラスチック及び上述の混合物からなる群から選択される。
【００８０】
特にプリント回路基板ラミネート及び他の適切な基板に関する例示的で非限定的な前処理プロセスは、下記の工程の１つ又は複数を含み得る：
【００８１】
α）任意選択で、クリーニングする工程、及び任意選択で、基板をコンディショニングして、それらの吸着を増加させる工程（クリーナーを用いて、有機物及び他の残渣が除去される。それはまた、下記の活性化工程のために表面をコンディショニングして、即ち、触媒の吸着を高めて、より一様な活性化表面をもたらす更なる物質（コンディショナー）を含有してもよい）；
【００８２】
β）基板の表面をエッチングして、基板から、特にビアにおける内側層から酸化物を除去する工程（これは、過硫酸塩又は過酸化物ベースのエッチング溶液によって行われ得る）；
【００８３】
χ）プレディップ溶液と、任意選択でアルカリ金属塩、例えば塩化ナトリウムを有するか、又は任意選択で更なる界面活性剤を有する酸性溶液（例えば、塩酸溶液又は硫酸溶液）によって接触させる工程；
【００８４】
δ）基板の表面を、銅又は銅合金析出にとっての触媒にさせるコロイド状又はイオン性触媒用金属を含有する活性化物質溶液と接触させる工程（工程χにおけるプレディップは、活性化物質をドラッグイン及び汚染から保護する働きをする）。そして、好ましいが任意選択で、活性化物質が、イオン性触媒用金属を含有する場合：
ε）任意選択で、基板の表面を、還元物質と接触させる工程（ここで、イオン性活性化物質の触媒用金属イオンは、元素金属に還元される）；或いは、活性化物質が、コロイド状触媒用金属を含有する場合；
φ）任意選択で、基板の表面を促進剤と接触させる工程（ここで、コロイド、例えば保護用コロイドの成分が、触媒用金属から除去される）；
γ）任意選択で、基板の表面を、無電解銅めっき浴中で還元剤として使用される成分で構成されるエンハンサーと接触させる工程。
【００８５】
少なくとも銅又は銅合金層を基板の表面上に析出させる本発明の方法の工程（ｉｉ）において、基板の表面上の少なくとも一部が、本発明の無電解銅めっき浴と接触され、それにより、銅又は銅合金層が、基板の表面の少なくとも一部上に析出される。
【００８６】
本発明の無電解銅めっき浴は、工程（ｉｉ）中で２０℃〜８０℃、より好ましくは２５℃〜６０℃、更に好ましくは２８℃〜４５℃の範囲の温度で維持されることが好ましい。
【００８７】
基板は、工程（ｉｉ）中で０．５〜３０分、より好ましくは１〜２５分、更に好ましくは２〜２０分のめっき時間、本発明の無電解銅めっき浴と接触されることが好ましい。
【００８８】
基板又はその表面の少なくとも一部は、本発明による無電解めっき浴と接触され得る。この接触は、噴霧、ワイピング、液浸、浸漬を用いて、又は他の適切な手段によって達成され得る。銅又は銅合金が、プリント回路基板、ＩＣ基板又は半導体基板等の基板のリセス構造体に析出される場合、銅又は銅合金で作製される１つ又は複数の回路が得られる。基板の表面が、導電性材料を含むか、又は導電性材料で構成される場合、めっきプロセスの開始の改善のために工程（ｉｉ）の初めに、負の電位を印加することは優先的である。
【００８９】
めっきプロセス、即ち、銅又は銅合金層の析出中に、本発明の無電解銅めっき浴を攪拌することは優先的である。攪拌は、例えば、液体の振盪、攪拌若しくは連続ポンピングのような本発明の無電解めっき浴の機械的な動作によって、又は超音波処理、温度の上昇若しくは気体の供給（例えば、無電解めっき浴を空気又はアルゴン若しくは窒素等の不活性気体でパージすること）によって達成され得る。
【００９０】
少なくとも銅又は銅合金層を基板の表面上に析出させる本発明の方法は、任意選択で、更なるクリーニング、エッチング、還元、すすぎ及び／又は乾燥工程を含み、それらは全て、当該技術分野で既知である。クリーニング、還元及びエッチングに適した方法は、使用される基板に依存し、任意選択の前処理工程（ｉ．ａ）に関して上述している。基板の乾燥は、基板を、温度の上昇及び／又は減圧及び／又は気体流に付すことによって達成される。
【００９１】
少なくとも銅又は銅合金層を基板の表面上に析出させる本発明の方法における工程（ｉｉ）は、とりわけ、水平式、オープンリール式、垂直式及び垂直コンベヤー式めっき機器を使用して実施され得る。本発明によるプロセスを実行するのに使用することができる特に適切なめっきツールは、米国特許出願公開第２０１２／０２１３９１４号明細書に開示されている。
【００９２】
方法工程（ｉｉ）の後に、下記の通りに定義される更なる方法工程（ｉｉｉ）：
（ｉｉｉ）銅又は銅合金層を、電解銅めっき浴から析出させる工程
を含むことが好ましい。
【００９３】
この目的での電解銅めっき浴は、当該技術分野で周知である。電解銅めっき浴は通常、銅イオン、電解質（典型的には、硫酸、フルオロホウ酸又はメタンスルホン酸等の強酸）、塩化物イオン、任意選択で１つ又は複数のレベリング剤、任意選択で１つ又は複数の光沢剤及び任意選択で、１つ又は複数のキャリアを含む。これらの化合物は、当該技術分野で既知であり、例えば、国際公開第２０１７／０３７０４０号（２１頁１行目〜２２頁２７行目）に開示されている。続いて、電解銅めっきは、工程（ｉｉ）において形成される銅又は銅合金層の最上部上で（直接）実行される。したがって、銅又は銅合金層は、無電解的に析出された銅又は銅合金層（工程（ｉｉ）において）上に電解的に（直接）形成される。本発明の一実施形態において、電解銅又は銅合金層は、無電解的に析出された銅又は銅合金層上に直接形成される。
【００９４】
より厚い析出物が望ましい場合に、任意選択の工程（ｉｉｉ）が、単なる無電解析出プロセスと比較してより短期間でより厚い銅又は銅合金層を得ることを可能にするため、少なくとも銅又は銅合金層を基板の表面上に析出させる方法において工程（ｉｉｉ）を含むことは、特に好適である。したがって、この工程は、結果として本明細書中で、及び当該技術分野において、「電解的肥厚」と称される。
【００９５】
本発明の一実施形態において、少なくとも１つの銅又は銅合金層を基板の表面上に析出させる方法は、以下の方法工程：
（ｉ）表面を有する基板を用意する工程と、
（ｉａ）任意選択で、基板を前処理する工程と、
（ｉｉ）基板の表面の少なくとも一部を、本発明の無電解銅めっき浴と接触させて、無電解銅又は銅合金層を、基板の表面上に析出させる工程と、
（ｉｉｉ）更なる銅又は銅合金層を、電解銅めっき浴から析出させて、電解銅又は銅合金銅を（直接）、無電解銅又は銅合金層上に析出させる工程と
をこの順序で含む。
【００９６】
本発明は、更なる態様において、本発明の無電解銅めっき浴から得られる銅又は銅合金層に関する。このようにして得られる銅又は銅合金層は、好ましくは、１０ｎｍ〜５μｍ、より好ましくは１００ｎｍ〜３μｍ、更に好ましくは１５０ｎｍ〜２．５μｍの範囲の厚さを有する。
【００９７】
少なくとも銅又は銅合金層を基板の表面上に析出させる本発明の方法を用いて、また本発明の無電解銅めっき浴から形成される銅又は銅合金層は、従来技術由来の既知の解決法を上回る様々な利点を有する：
−  銅又は銅合金層は、特に電解的肥厚後に、非常に光沢があり、高い光反射率を示す；
−  銅又は銅合金層は、特に電解的肥厚後に、非常に滑らかである；
−  本発明の発明者らは、電解めっきプロセス由来の、その次に析出される銅又は銅合金層の滑らかさ及び光沢が、ベースとなる基板の特性に、即ち、この場合は、本発明の無電解銅めっき浴から形成される銅又は銅合金層の特性に非常に依存する。したがって、本発明は、電解めっきプロセス由来の、その次に析出される銅又は銅合金層の滑らかさ及び光沢の改善も可能にする。
【００９８】
本発明者らは、上述の利点は、本発明の無電解銅めっき浴から得られる銅又は銅合金層が典型的には、式（１）による少なくとも１つの化合物を含むという事実に起因すると考えた。典型的には、前記化合物の量は、上記で概説する利点に達するのに十分である。
【００９９】
本発明の一実施形態において、本発明は、
−  表面を有する基板と、
−  基板の表面上の、本発明の無電解銅めっき浴から析出された銅又は銅合金層と
を含む層系に関する。
【０１００】
好ましい実施形態において、本発明は、
−  表面を有する基板と、
−  基板の表面上の、本発明の無電解銅めっき浴から析出された銅又は銅合金層と、
−  無電解銅めっき浴から析出された前記銅又は銅合金層の上の、電解銅めっき浴から析出された銅又は銅合金層と
を含む層系に関する。
【０１０１】
本発明の無電解銅めっき浴（少なくとも銅又は銅合金層を基板の表面上に析出させる方法の工程（ｉｉ））及び電解銅めっき浴（少なくとも銅又は銅合金層を基板の表面上に析出させる方法の工程（ｉｉｉ））から形成される層の複合層の厚さは、好ましくは、２μｍ〜８０μｍ、より好ましくは５μｍ〜４０μｍ、更に好ましくは５μｍ〜２５μｍの範囲である。
【０１０２】
更なる態様において、本発明は、銅イオン、銅イオンを金属銅に還元するのに適した少なくとも１つの還元剤、及び銅イオン用の少なくとも１つの錯化剤を含む（従来の）無電解銅めっき浴を安定化する方法であって、以下の方法工程：
Ｉ）無電解銅めっき浴を用意する工程と、
ＩＩ）式（１）：
【０１０３】
【化８】
2021527166.tif 000010
【０１０４】
（式中、
Ｚ１及びＺ２は独立して、水素、カルボン酸基、カルボキシレート基、スルホン酸基、スルホネート基、置換又は無置換カルボキサミド基、ニトリル基、ニトロ基、置換又は無置換トリアルキルアンモニウム基、置換又は無置換２−カルボキシビニル基、置換又は無置換２−ビニルカルボキシレート基、置換又は無置換２−（トリアルキルアンモニウム）ビニル基、置換又は無置換ヒドロキサム酸基、及び置換又は無置換オキシム基からなる群から選択され、但し、Ｚ１及びＺ２のうち少なくとも１つは、水素ではなく、
Ｒ１、Ｒ２、Ｒ３及びＲ４は、下記の通りに定義され：
ｉ．  Ｒ１、Ｒ２、Ｒ３及びＲ４は水素であるか、又は
ｉｉ．  Ｒ１はＲ２とともに、置換又は無置換芳香環部分を形成しており、Ｒ３及びＲ４は水素であるか、又は
ｉｉｉ．  Ｒ３はＲ４とともに、置換又は無置換芳香環部分を形成しており、Ｒ１及びＲ２は水素であるか、又は
ｉｖ．  Ｒ１はＲ２とともに、並びにＲ３はＲ４とともに、それぞれ、置換又は無置換芳香環部分を形成している）
による少なくとも１つの化合物を添加する工程と
をこの順序で含む方法に関する。
【０１０５】
工程は、所与の順序で実行されるが、必ずしもすぐ次へと連続して実行されるわけではない。指定した工程の前、間又は後に、更なる工程が含まれてもよい。
【０１０６】
（従来の）無電解銅めっき浴を安定化する方法の工程Ｉ）において、銅イオン、銅イオンを金属銅に還元するのに適した少なくとも１つの還元剤、及び銅イオン用の少なくとも１つの錯化剤を含む無電解銅めっき浴が提供される。この浴は、任意の既知の従来のめっき浴であり得る。従来の無電解銅めっき浴は、前記成分を含むが、式（１）による少なくとも１つの化合物を含まない浴である。
【０１０７】
（従来の）無電解銅めっき浴を安定化する方法の工程ＩＩ）において、式（１）による少なくとも１つの化合物は、前記浴に添加される。式（１）による化合物を、（従来の）無電解銅めっき浴に添加することによって、前記浴は安定化される。したがって、有益性の中でも特に、その寿命が改善され、プレートアウトの危険性が低減される。無電解銅めっき浴を安定化する方法によって改善される従来の無電解銅めっき浴は、本明細書中で概説される本発明の銅めっき浴の利点及び有益性に恵まれる。このようにして得られる安定化された無電解銅めっき浴は、銅又は銅合金層を基板の表面上に析出させる本発明の方法において使用され得る。
【０１０８】
先で記載する好ましい実施形態及び詳細は、（従来の）無電解銅めっき浴を安定化する方法に準用する。したがって、本発明の一態様において、式（１）による少なくとも１つの化合物は、（従来の）無電解銅めっき浴における安定化剤として使用され得る。
【０１０９】
更なる態様において、本発明は、本発明の無電解銅めっき浴を提供するための部品キットであって、下記部品Ａ）〜Ｄ）：
Ａ）銅イオンを含む溶液、好ましくは水溶液と、
Ｂ）銅イオンを金属銅に還元するのに適した少なくとも１つの還元剤を含む溶液、好ましくは水溶液と、
Ｃ）銅イオン用の少なくとも１つの錯化剤を含む溶液、好ましくは水溶液と、
Ｄ）式（１）：
【０１１０】
【化９】
2021527166.tif 000011
【０１１１】
（式中、
Ｚ１及びＺ２は独立して、水素、カルボン酸基、カルボキシレート基、スルホン酸基、スルホネート基、置換又は無置換カルボキサミド基、ニトリル基、ニトロ基、置換又は無置換トリアルキルアンモニウム基、置換又は無置換２−カルボキシビニル基、置換又は無置換２−ビニルカルボキシレート基、置換又は無置換２−（トリアルキルアンモニウム）ビニル基、置換又は無置換ヒドロキサム酸基、及び置換又は無置換オキシム基からなる群から選択され、但し、Ｚ１及びＺ２のうち少なくとも１つは、水素ではなく、
Ｒ１、Ｒ２、Ｒ３及びＲ４は、下記の通りに定義され：
ｉ．  Ｒ１、Ｒ２、Ｒ３及びＲ４は水素であるか、又は
ｉｉ．  Ｒ１はＲ２とともに、置換又は無置換芳香環部分を形成しており、Ｒ３及びＲ４は水素であるか、又は
ｉｉｉ．  Ｒ３はＲ４とともに、置換又は無置換芳香環部分を形成しており、Ｒ１及びＲ２は水素であるか、又は
ｉｖ．  Ｒ１はＲ２とともに、並びにＲ３はＲ４とともに、それぞれ、置換又は無置換芳香環部分を形成している）
による少なくとも１つの化合物を含む溶液、好ましくは水溶液と
を含む、部品キットに関する。
【０１１２】
本発明の部品キットは、例えば部品Ａ）〜部品Ｄ）を混合することによって、本発明の無電解銅めっき浴を配合するのに使用することができる。この目的で、部品Ａ）〜部品Ｄ）は、任意の適切な比で混合される。したがって、希釈効果のため、本発明の部品キットの個々の部品における濃度は、本発明の無電解銅めっき浴の好ましい実施形態に関して記載される濃度から逸脱し得ることが可能である。部品Ａ）〜部品Ｄ）の溶液は、上記で説明する理由で水溶液であることが好ましい。本発明の部品キットに関する「水溶液」という用語は、本発明の無電解銅めっき浴に関するものと同義を意味する。
【０１１３】
本発明の一実施形態において、本発明の部品キットの個々の部品の１つ又は複数は、先で記載する成分等の成分を更に含み、及び／又は本発明の部品キットは、任意選択で、かかる成分を含む水溶液等の更なる部品を含む。
【０１１４】
本発明の好ましい実施形態において、本発明の無電解銅めっき浴を提供するための本発明の部品キットは、下記の部品Ａ）〜部品Ｄ）：
Ａ）１ｇ／Ｌ〜４７０ｇ／Ｌ、好ましくは１０ｇ／Ｌ〜２５０ｇ／Ｌ、より好ましくは２０ｇ／Ｌ〜８０ｇ／Ｌの範囲の濃度で銅イオンを含む水溶液と、
Ｂ）５０ｇ／Ｌ〜６００ｇ／Ｌ、好ましくは１００ｇ／Ｌ〜４５０ｇ／Ｌ、より好ましくは１００ｇ／Ｌ〜４００ｇ／Ｌの範囲の濃度で銅イオンを金属銅に還元するのに適した少なくとも１つの還元剤を含む水溶液と、
Ｃ）０．１８ｍｏｌ／Ｌ〜２．９ｍｏｌ／Ｌ、好ましくは０．３ｍｏｌ／Ｌ〜２．０ｍｏｌ／Ｌ、より好ましくは０．７ｍｏｌ／Ｌ〜１．５ｍｏｌ／Ｌの範囲の濃度で銅イオン用の少なくとも１つの錯化剤を含む水溶液と、
Ｄ）０．０１ｇ／Ｌ〜１５０ｇ／Ｌ、好ましくは０．０５ｇ／Ｌ〜５０ｇ／Ｌ、より好ましくは０．１ｇ／Ｌ〜２５ｇ／Ｌの範囲の濃度で式（１）による少なくとも１つの化合物を含む水溶液と
を含む。
【０１１５】
先で記載する好ましい実施形態及び詳細は、上記で説明する理由で好ましい濃度を除いて、本発明の部品キットに準用する。
【０１１６】
本発明の部品キットの利点の１つは、本発明の無電解銅めっき浴の調製が容易となることである。（水）溶液の取り扱いは、純粋な化学物質と比較してより容易でかつ安全である（より低濃度、粉末を取り扱う際の粉塵がないこと、等）。更に、還元剤と銅イオン等の、互いと反応し得る成分が、依然として互いに接触されていないため、本発明の部品キットの個々の部品の寿命は、本発明の無電解銅めっき浴の寿命よりもはるかに長い。
【０１１７】
また、本発明の部品キットの個々の部品を混合する前又は後に、液体媒質で、好ましくは水で更に希釈して、本発明の無電解銅めっき浴を調製することが可能である。
【０１１８】
本発明の別の利点は、当該技術分野で既知の無電解銅めっき浴と比較して、銅による基板の表面の被覆の改善である。これは、いわゆるバックライトテストによって測定可能である。
【０１１９】
銅又は銅合金層は、グラスファイバー及びポリイミド箔等の可撓性材料上に析出させることができ、いかなる実質的な剥離の危険性も伴わずに、それらの材料に良好に接着することは、本発明の別の注目すべき利点である。
【産業上の利用可能性】
【０１２０】
本発明は、エレクトロニクス産業において特に有用であり、プリント回路基板及び集積回路（ＩＣ）基板の製造において使用することができる。
【実施例】
【０１２１】
ここで本発明を、下記の非限定的な実施例を参照して説明する。
【０１２２】
市販の製品は、以下で別記しない限り、本明細書の出願日に入手可能なテクニカルデータシートに記載されるように使用した。Ｓｅｃｕｒｉｇａｎｔｈ（登録商標）９０２  Ｃｌｅａｎｅｒ  ＵＬＳ、ｐＨ  Ｃｏｒｒｅｃｔｉｏｎ  Ｓｏｌｕｔｉｏｎ、Ｎｅｏｇａｎｔｈ（登録商標）  Ｂ  ＰｒｅＤｉｐ、Ｎｅｏｇａｎｔｈ（登録商標）  Ｕ  Ａｃｔｉｖａｔｏｒ、Ｎｅｏｇａｎｔｈ（登録商標）  Ｒｅｄｕｃｅｒ  Ｐ−ＷＡ、Ｃｕｐａｒａｃｉｄ（登録商標）  ＡＣ  Ｌｅｖｅｌｌｅｒ及びＣｕｐａｒａｃｉｄ（登録商標）  ＡＣ  Ｂｒｉｇｈｔｅｎｅｒは、Ａｔｏｔｅｃｈ  Ｄｅｕｔｓｃｈｌａｎｄ  ＧｍｂＨ社によって生産及び流通される製品である。これらの製品は、本明細書中で別記しない限り、出願日に入手可能なテクニカルデータシートの規格に従って使用した。
【０１２３】
基板
析出テストに関して、ベアラミネートＦＲ−４基板（Ｐａｎａｓｏｎｉｃ社のＭＣ１０ＥＸ）を使用した。スルーホール被覆の評価に関して、材料ＩＳ４１０（Ｉｓｏｌａ社の）、１５８ＴＣ（ＩＴＥＱ社の）、Ｒ−１７５５Ｃ（Ｍａｔｓｕｓｈｉｔａ／Ｐａｎａｓｏｎｉｃ社の）、ＮＰ１４０（Ｎａｎ  Ｙａ社の）、Ｓ１１４１（Ｓｈｅｎｇｙ社の）に基づくクーポンを利用した。クーポン中の孔径は、１ｍｍであった。必要に応じて、基板を、当該技術分野で既知のデスミア処理に付した。光沢測定に関して、エポキシ樹脂コア材料及び圧延アニール（ＲＡ−Ｃｕ）銅又はホットアニール（ＨＡ−Ｃｕ、ＢＨ−ＨＡ−Ｃｕ）銅を有するラミネートを使用した。表面の光沢（輝きとも称される）は、Ｃａｎｏｎ  Ｃ５５３５ｉを用いたフルカラー３００×３００ｄｐｉスキャンによって評価して、画像を適切な画像解析ツール（例えば、Ｏｌｙｍｐｕｓ  Ｓｔｒｅａｍ  Ｅｎｔｅｒｐｒｉｓｅ）へインポートとして、チャネルを赤０〜１５０、緑０〜１２８、青０〜１２８に調整しながら目的の領域（ＲＯＩ）を使用することによってスキャンを解析した。
【０１２４】
バックライト法：リセス構造体における表面の銅又は銅合金被覆の検討
本方法における銅又は銅合金によるリセス構造体の表面の被覆は、業界標準のバックライトテストを使用して評価することができる。バックライトテストでは、不完全な被覆の領域を、強力な光源で観察すると明るいスポットとして検出することが可能になるように、めっきされたクーポンを切片化する［米国特許出願公開第２００８／００３８４５０号明細書を授与、その全体が参照により本明細書に援用される］。銅又は銅合金析出物の品質は、従来の光学顕微鏡下で観察される光量によって決定される。
【０１２５】
バックライトテスト測定の結果は、Ｄ１〜Ｄ１０スケールで付与され、ここで、Ｄ１は、最も悪い結果を意味し、Ｄ１０は、最も良い結果を意味する。Ｄ１〜Ｄ１０の結果を示す参照試料は、国際公開第２０１３／０５０３３２号（参照により本明細書に援用される）の図３に示される。
【０１２６】
銅又は銅合金層厚の測定
析出物の厚さは、テストパネルの各側にある１０個の銅パッドで測定した。選択した銅パッドは、種々のサイズを有しており、ＸＲＦ機器Ｆｉｓｃｈｅｒｓｃｏｐｅ  Ｘ−ＲＡＹ  ＸＤＶ−μ（Ｈｅｌｍｕｔ  Ｆｉｓｃｈｅｒ  ＧｍｂＨ社、ドイツ）を使用して、ＸＲＦによって層厚を決定する。析出物の層状構造を推測することによって、層厚は、かかるＸＲＦデータから算出され得る。めっき速度は、得られた層厚を、前記層厚を得るのに必要な時間で除算することによって算出された。
【０１２７】
基板上での銅の析出
基板の表面上に銅を析出させる前に、Ｔａｂｌｅ  １（表１）に記載するように、基板を前処理した（工程（ｉ．ａ））。
【０１２８】
【表１】
2021527166.tif 000012
【０１２９】
続いて、無電解銅めっき浴は、下記の成分を水中に溶解させることによって調製され、それぞれ調製後に最終容量０．４５０ｄｍ３を有した：
銅イオン供給源としての硫酸銅（銅イオン１．９１ｇ）、銅イオン用の錯化剤としての酒石酸塩（２０．３ｇ）、ｐＨを１３に調整するためのｐＨ調整物質としてのＮａＯＨ及び硫酸、銅イオンを金属銅に還元するのに適した還元剤（２．１２ｇ）及び以下で付与される量の式（１）（Ｚ１及びＺ２はそれぞれ、ＣＯ２Ｈのカリウム塩であり、Ｒ１、Ｒ２、Ｒ３及びＲ４は水素である）による化合物の０．１１５ｗｔ％溶液（１ｍＬ〜２０ｍＬ）。後者の化合物を、以下で「化合物Ａ」と称する。
【０１３０】
基板を、無電解銅めっき浴に３６０秒間浸漬させた。無電解銅めっき浴は、めっきしている間、温度３４℃を有した（工程（ｉｉ））。
【０１３１】
そして最終的に、基板を、ＣｕＳＯ４×５Ｈ２Ｏ（８６ｇ／Ｌ）、９８ｗｔ％のＨ２ＳＯ４（水溶液、２４５ｇ／Ｌ）、ＮａＣｌ（１００ｍｇ／Ｌ）、Ｃｕｐａｒａｃｉｄ  ＡＣ  Ｌｅｖｅｌｌｅｒ（１５ｍＬ／Ｌ）及びＣｕｐａｒａｃｉｄ  ＡＣ  Ｂｒｉｇｈｔｅｎｅｒ（４．５ｍＬ／Ｌ）を含む銅めっき浴を使用する電解銅析出（電解的肥厚）の工程に付した。析出は、空気噴射下で０．５Ａを用いて９００秒間、２０℃で行った。
【０１３２】
比較例として、以下で付与する濃度の、式（１）による化合物を含まない無電解銅めっき浴、それぞれ２，２−ビピリジン及び４，４−ジメチル−２，２−ビピリジンを有する無電解銅めっき浴を使用した。結果を下記の表にまとめる。
【０１３３】
【表２】
2021527166.tif 000013
【０１３４】
電解銅強化後の本発明の無電解銅めっき浴から得られる銅又は銅合金層は、比較用めっき浴から得られる銅又は銅合金層と比較して、非常に光沢があり、優れた光沢を示した（Ｔａｂｌｅ  ３（表３）を参照）。また、これらの場合、本発明の銅層系は、比較用層系と比較して、優れた光沢値を得ることが可能であった。いかなる安定化剤も有さない比較用銅めっき浴は、かかる浴を商業目的で無用にさせる相当量のプレートアウトを迅速に示した。本発明の実施例のめっき速度はまた、安定化剤を有する比較例と比較して、非常に高かった。
【０１３５】
【表３】
2021527166.tif 000014
【０１３６】
化合物（１）による化合物を含む本発明の無電解銅めっき浴は、安定化剤を有する比較用めっき浴よりもはるかに高い光沢を可能にした。また、これは、工程（ｉｉｉ）におけるはるかに広範囲の印加される電流密度で達成可能であった。
【０１３７】
【表４】
2021527166.tif 000015
【０１３８】
無電解析出後、バックライトテストを実行した。本発明の電解質銅めっき浴が、式（１）による化合物に代わって、２，２−ビピリジン及び４，４−ジメチル−２，２−ビピリジンを含むめっき浴と比較して、被覆の改善を可能にしたことは明らかである。
【０１３９】
要約すると、本発明の実施例は、浴の十分高いめっき速度及び安定性並びに析出物の高い光沢及び被覆を示した。本発明の他の実施形態は、本明細書の考察又は本明細書中に開示する本発明の実施から、当業者には明白である。明細書及び実施例は、単なる例示として考慮され、本発明の真の範囲は、下記の特許請求の範囲によってのみ規定されると意図される。
【国際調査報告】
2021527166.tif 000019
2021527166.tif 000020
2021527166.tif 000021